(57)【特許請求の範囲】
【請求項１】
基板上に色相が相互に異なる２種以上のパターン化された着色画素を有する反射型カラーフィルタにおいて、
前記着色画素の少なくとも１種が、キナクリドン系赤色顔料を含有する赤色画素であり、かつ前記赤色画素をＤ６５光源で測定したｘｙ表示系で表したときのｘ値が０．３７以上であり、前記赤色画素のＣＩＥ１９３１表色系におけるＹ値が５６以上であり、
前記赤色画素が、キナクリドン系赤色顔料、樹脂、及びアゾ色素骨格を有する分散剤を含んでなる顔料分散組成物を用いて形成され、
前記キナクリドン系赤色顔料及び前記分散剤は、ソルトミリング処理された状態で前記顔料分散組成物に含有されることを特徴とする反射型カラーフィルタ。
【請求項２】
前記キナクリドン系赤色顔料が、Ｃ．Ｉ．ピグメントレッド２０９、Ｃ．Ｉ．ピグメントレッド２０７、Ｃ．Ｉ．ピグメントレッド２０２、Ｃ．Ｉ．ピグメントレッド１９２、及びＣ．Ｉ．ピグメントレッド１２２からなる群より選択される少なくとも１種であることを特徴とする請求項１に記載の反射型カラーフィルタ。
【請求項３】
前記ｘ値が０．３７〜０．４０であることを特徴とする請求項１または２に記載の反射型カラーフィルタ。
【請求項４】
前記赤色画素が、前記顔料分散組成物と、エチレン系不飽和二重結合を２個以上有する多官能モノマーと、光重合開始剤と、を含有する着色感光性組成物を用いて形成されたことを特徴とする請求項１から３のいずれか１項に記載の反射型カラーフィルタ。
【請求項５】
前記樹脂が、酸性基を有するポリマーであることを特徴とする請求項１から４のいずれか１項に記載の反射型カラーフィルタ。
【請求項６】
前記酸性基を有するポリマーの酸価が、６０〜１３０であることを特徴とする請求項５に記載の反射型カラーフィルタ。
【請求項７】
前記分散剤が、下記一般式（Ｉ）で表される化合物であることを特徴とする請求項１から６のいずれか１項に記載の反射型カラーフィルタ。
【化１】
0004111717.tif 000019
〔前記一般式（Ｉ）において、Ａは、アゾ色素を形成しうる基を表す。Ｘは、単結合、又は下記構造式で表される二価の連結基から選択される基を表す。Ｙは、下記一般式(II)で表される基を表す。〕
【化２】
0004111717.tif 000020
【化３】
0004111717.tif 000021
〔前記一般式(II)において、Ｚは、低級アルキレン基を表す。−ＮＲ2は、低級アルキルアミノ基又は窒素原子を含む、５員又は６員の飽和ヘテロ環を表す。ａは、１又は２を表す。〕
【請求項８】
前記着色感光性組成物のからなる層の層厚が、０．７μｍ〜３．０μｍであることを特徴とする請求項４から７のいずれか１項に記載の反射型カラーフィルタ。
【請求項９】
基板上に色相が相互に異なる２種以上のパターン化された着色画素を有する反射型カラーフィルタの製造方法であって、
前記着色画素の少なくとも１種が、キナクリドン系赤色顔料を含有し、Ｄ６５光源で測定したｘｙ表示系で表したときのｘ値が０．３７以上であり、ＣＩＥ１９３１表色系におけるＹ値が５６以上である赤色画素であり、
前記赤色画素は、
キナクリドン系赤色顔料及び分散剤をソルトミリング処理し、
ソルトミリング処理されたキナクリドン系赤色顔料及び分散剤と、樹脂と、を用いて顔料分散組成物を調製し、
調製された顔料分散組成物を用いて形成されることを特徴とする反射型カラーフィルタの製造方法。
【請求項１０】
基板上に色相が相互に異なる２種以上のパターン化された着色画素を有する反射型カラーフィルタの製造方法であって、
前記着色画素の少なくとも１種が、キナクリドン系赤色顔料を含有し、Ｄ６５光源で測定したｘｙ表示系で表したときのｘ値が０．３７以上であり、ＣＩＥ１９３１表色系におけるＹ値が５６以上である赤色画素であり、
前記赤色画素は、
キナクリドン系赤色顔料及び分散剤をソルトミリング処理し、
ソルトミリング処理されたキナクリドン系赤色顔料及び分散剤と、樹脂と、を用いて顔料分散組成物を調製し、
調製された顔料分散組成物と、エチレン系不飽和二重結合を２個以上有する多官能モノマーと、光重合開始剤と、を用いて着色感光性組成物を調製し、
調製された着色感光性組成物を用いて形成されることを特徴とする反射型カラーフィルタの製造方法。
【発明の詳細な説明】
【０００１】
【発明の属する技術分野】
本発明は、カラーフィルタ及びその製造方法に関し、詳しくは、キナクリドン系赤色顔料を含有する赤色画素を有し、高色純度及び高透過率を両立した反射型カラーフィルタ及びその製造方法に関する。
【０００２】
【従来の技術】
携帯電話、ゲーム機などの携帯端末に搭載されるディスプレイは、低消費電力であることが要求される。このことから、携帯端末のディスプレイとしては、バックライトが不要な反射型液晶装置が適している。低消費電力化を実現するには、反射型カラーフィルタの着色画素に含有される顔料濃度を低くすればよいが、顔料濃度を低くすると色純度が低下するという問題がある。逆に、顔料濃度を高くすると、色純度は向上するものの、透過率が低くなるという問題がある。
【０００３】
また、従来、カラーフィルタの着色画素（通常は、赤色画素、緑色画素、青色画素）のうち、赤色画素の着色成分としては、赤色顔料である、Ｃ．Ｉ．ピグメントレッド１７７、Ｃ．Ｉ．ピグメントレッド２５４を単独で用いるか、調色の目的で黄色顔料とを適当な比率で混合したものが使用されてきた。
【０００４】
【発明が解決しようとする課題】
本発明は、前記従来における問題を解決し、以下の目的を達成することを課題とする。即ち、
本発明は、コントラストが高く、鮮明な色調を有し、低消費電力化を実現しつつ、高色純度と高透過率を両立した反射型カラーフィルタ及びその製造方法を提供することを目的とする。
【０００５】
【課題を解決するための手段】
前記課題を解決するための手段は、以下の通りである。
＜１＞  基板上に色相が相互に異なる２種以上のパターン化された着色画素を有する反射型カラーフィルタにおいて、前記着色画素の少なくとも１種が、キナクリドン系赤色顔料を含有する赤色画素であり、かつ前記赤色画素をＤ６５光源で測定したｘｙ表示系で表したときのｘ値が０．３７以上であり、前記赤色画素のＣＩＥ１９３１表色系におけるＹ値が５６以上であり、前記赤色画素が、キナクリドン系赤色顔料、樹脂、及びアゾ色素骨格を有する分散剤を含んでなる顔料分散組成物を用いて形成され、前記キナクリドン系赤色顔料及び前記分散剤は、ソルトミリング処理された状態で前記顔料分散組成物に含有されることを特徴とする反射型カラーフィルタである。
【０００６】
＜２＞  前記キナクリドン系赤色顔料が、Ｃ．Ｉ．ピグメントレッド２０９、Ｃ．Ｉ．ピグメントレッド２０７、Ｃ．Ｉ．ピグメントレッド２０２、Ｃ．Ｉ．ピグメントレッド１９２、及びＣ．Ｉ．ピグメントレッド１２２からなる群より選択される少なくとも１種であることを特徴とする前記＜１＞に記載の反射型カラーフィルタである。
【０００７】
＜３＞  前記ｘ値が０．３７〜０．４０であることを特徴とする前記＜１＞または＜２＞に記載の反射型カラーフィルタである。
【００１０】
＜４＞  前記赤色画素が、前記顔料分散組成物と、エチレン系不飽和二重結合を２個以上有する多官能モノマーと、光重合開始剤と、を含有する着色感光性組成物を用いて形成されたことを特徴とする前記＜１＞から＜３＞のいずれかに記載の反射型カラーフィルタである。
【００１１】
＜５＞  前記樹脂が、酸性基を有するポリマーであることを特徴とする前記＜１＞〜＜４＞のいずれかに記載の反射型カラーフィルタである。
【００１２】
＜６＞  前記酸性基を有するポリマーの酸価が、６０〜１３０であることを特徴とする前記＜５＞に記載の反射型カラーフィルタである。
【００１４】
＜７＞  前記分散剤が、下記一般式（Ｉ）で表される化合物であることを特徴とする前記＜１＞から＜６＞のいずれかに記載の反射型カラーフィルタである。
【００１５】
【化４】
0004111717.tif 000002
〔前記一般式（Ｉ）において、Ａは、アゾ色素を形成しうる基を表す。Ｘは、単結合、又は下記構造式で表される二価の連結基から選択される基を表す。Ｙは、下記一般式(II)で表される基を表す。〕
【００１６】
【化５】
0004111717.tif 000003
【００１７】
【化６】
0004111717.tif 000004
〔前記一般式(II)において、Ｚは、低級アルキレン基を表す。−ＮＲ2は、低級アルキルアミノ基又は窒素原子を含む、５員又は６員の飽和ヘテロ環を表す。ａは、１又は２を表す。〕
【００１８】
＜８＞  前記着色感光性組成物からなる層の層厚が、０．７μｍ〜３．０μｍであることを特徴とする前記＜４＞から＜７＞のいずれかに記載の反射型カラーフィルタである。
＜９＞  基板上に色相が相互に異なる２種以上のパターン化された着色画素を有する反射型カラーフィルタの製造方法であって、
前記着色画素の少なくとも１種が、キナクリドン系赤色顔料を含有し、Ｄ６５光源で測定したｘｙ表示系で表したときのｘ値が０．３７以上であり、ＣＩＥ１９３１表色系におけるＹ値が５６以上である赤色画素であり、
前記赤色画素は、
キナクリドン系赤色顔料及び分散剤を微細化処理し、
微細化処理されたキナクリドン系赤色顔料及び分散剤と、樹脂と、を用いて顔料分散組成物を調製し、
調製された顔料分散組成物を用いて形成されることを特徴とする反射型カラーフィルタの製造方法である。
＜１０＞  基板上に色相が相互に異なる２種以上のパターン化された着色画素を有する反射型カラーフィルタの製造方法であって、
前記着色画素の少なくとも１種が、キナクリドン系赤色顔料を含有し、Ｄ６５光源で測定したｘｙ表示系で表したときのｘ値が０．３７以上であり、ＣＩＥ１９３１表色系におけるＹ値が５６以上である赤色画素であり、
前記赤色画素は、
キナクリドン系赤色顔料及び分散剤を微細化処理し、
微細化処理されたキナクリドン系赤色顔料及び分散剤と、樹脂と、を用いて顔料分散組成物を調製し、
調製された顔料分散組成物と、エチレン系不飽和二重結合を２個以上有する多官能モノマーと、光重合開始剤と、を用いて着色感光性組成物を調製し、
調製された着色感光性組成物を用いて形成されることを特徴とする反射型カラーフィルタの製造方法である。
【００１９】
【発明の実施の形態】
以下、本発明の反射型カラーフィルタ及びその製造方法について詳細に説明する。
本発明の反射型カラーフィルタは、基板上に色相が相互に異なる２種以上のパターン化された着色画素を有し、前記着色画素の少なくとも１種が、赤色顔料としてキナクリドン系赤色顔料を含有する赤色画素であり、かつ前記赤色画素をＤ６５光源で測定したｘｙ表示系で表したときのｘ値が０．３７以上であり、前記赤色画素のＣＩＥ１９３１表色系におけるＹ値が５６以上であり、前記赤色画素が、キナクリドン系赤色顔料、樹脂、及びアゾ色素骨格を有する分散剤を含んでなる顔料分散組成物を用いて形成され、前記キナクリドン系赤色顔料及び前記分散剤は、ソルトミリング処理された状態で前記顔料分散組成物に含有されることを特徴とする。
【００２０】
＜顔料分散組成物＞
ここでは、本発明の反射型カラーフィルタを構成する着色感光性組成物に含有される顔料分散組成物について説明する。
本発明において、前記顔料分散組成物は、キナクリドン系赤色顔料、樹脂、及びアゾ色素骨格を有する分散剤を含んでなる。
【００２１】
−赤色画素に含有される顔料−
Ｃ．Ｉ．ピグメントレッド２０９、Ｃ．Ｉ．ピグメントレッド２０７、Ｃ．Ｉ．ピグメントレッド２０２、Ｃ．Ｉ．ピグメントレッド１９２、Ｃ．Ｉ．ピグメントレッド１２２等のキナクリドン系赤色顔料は、本発明の反射型カラーフィルタの赤色画素において好ましい成分として使用され、それぞれ単独で使用しても、併用してもよい。
前記キナクリドン系赤色顔料及び樹脂を含んだ顔料分散組成物を用いることにより、高色純度及び高透過率を両立した赤色画素を得ることが可能となる。
【００２２】
本発明において、前記キナクリドン系赤色顔料以外の赤色顔料及び／又は黄色顔料を併用することが可能であるが、併用する前記キナクリドン系赤色顔料以外の赤色顔料、又は黄色顔料に対するキナクリドンの含有量としては、９９．９〜１０質量％が好ましく、９９．５〜５０質量％がより好ましい。キナクリドン系赤色顔料以外の赤色顔料、又は黄色顔料の割合が大きくなるとカラーフィルタの光透過性が低下することがある。
【００２３】
併用可能なキナクリドン系赤色顔料以外の赤色顔料としては、例えば、Ｃ．Ｉ．ピグメントレッド９、Ｃ．Ｉ．ピグメントレッド９７、Ｃ．Ｉ．ピグメントレッド１２３、Ｃ．Ｉ．ピグメントレッド１４９、Ｃ．Ｉ．ピグメントレッド１６８、Ｃ．Ｉ．ピクメントレッド１７７、Ｃ．Ｉ．ピグメントレッド１８０、Ｃ．Ｉ．ピグメントレッド２１５、Ｃ．Ｉ．ピグメントレッド２１６、Ｃ．Ｉ．ピグメントレッド２１７、Ｃ．Ｉ．ピグメントレッド２２０、Ｃ．Ｉ．ピグメントレッド２２３、Ｃ．Ｉ．ピグメントレッド２２４、Ｃ．Ｉ．ピグメントレッド２２６、Ｃ．Ｉ．ピグメントレッド２２７、Ｃ．Ｉ．ピグメントレッド２２８、Ｃ．Ｉ．ピグメントレッド２４０、Ｃ．Ｉ．ピグメントレッド２４２、Ｃ．Ｉ．ピグメントレッド４８：１、Ｃ．Ｉ．ピグメントレッド２０９、Ｃ．Ｉ．ピグメントレッド１４６、Ｃ．Ｉ．ピグメントレッド１１、Ｃ．Ｉ．ピグメントレッド８１、Ｃ．Ｉ．ピグメントレッド２１３、Ｃ．Ｉ．ピグメントレッド２７２、Ｃ．Ｉ．ピグメントレッド２７０、Ｃ．Ｉ．ピグメントレッド２５５、Ｃ．Ｉ．ピグメントレッド２６４、Ｃ．Ｉ．ピグメントレッド２５４等が挙げられるが、これらに限定されるものではない。
【００２４】
また、本発明に係る顔料分散組成物においては、バイオレット顔料と併用することもでき、該バイオレット顔料としては、例えば、Ｃ．Ｉ．ピグメントバイオレット１９、Ｃ．Ｉ．ピグメントバイオレット２３、Ｃ．Ｉ．ピグメントバイオレット２９、Ｃ．Ｉ．ピグメントバイオレット３０、Ｃ．Ｉ．ピグメントバイオレット３７、Ｃ．Ｉ．ピクメンドバイオレット４０、Ｃ．Ｉ．ピグメントバイオレット５０等が挙げられる。
【００２５】
本発明に係るキナクリドン系赤色顔料と併用可能な黄色顔料としては、例えば、Ｃ．Ｉ．ピグメントイエロー２、Ｃ．Ｉ．ピグメントイエロー１０、Ｃ．Ｉ．ピグメントイエロー１２、Ｃ．Ｉ．ピグメントイエロー１７、Ｃ．Ｉ．ピグメントイエロー２０、Ｃ．Ｉ．ピグメントイエロー２４、Ｃ．Ｉ．ピグメントイエロー５５、Ｃ．Ｉ．ピグメントイエロー６０、Ｃ．Ｉ．ピグメントイエロー６５、Ｃ．Ｉ．ピグメントイエロー７５、Ｃ．Ｉ．ピグメントイエロー８３、Ｃ．Ｉ．ピグメントイエロー８６、Ｃ．Ｉ．ピグメントイエロー８７、Ｃ．Ｉ．ピグメントイエロー９０、Ｃ．Ｉ．ピグメントイエロー９３、Ｃ．Ｉ．ピグメントイエロー９５、Ｃ．Ｉ．ピグメントイエロー９９、Ｃ．Ｉ．ピグメントイエロー１０４、Ｃ．Ｉ．ピグメントイエロー１０９、Ｃ．Ｉ．ピグメントイエロー１１０、Ｃ．Ｉ．ピグメントイエロー１１４、Ｃ．Ｉ．ピグメントイエロー１１６、Ｃ．Ｉ．ピグメントイエロー１１７、Ｃ．Ｉ．ピグメントイエロー１２３、Ｃ．Ｉ．ピグメントイエロー１２５、Ｃ．Ｉ．ピグメントイエロー１２７、Ｃ．Ｉ．ピグメントイエロー１３７、Ｃ．Ｉ．ピグメントイエロー１３８、Ｃ．Ｉ．ピグメントイエロー１３９、Ｃ．Ｉ．ピグメントイエロー１４７、Ｃ．Ｉ．ピグメントイエロー１４８、Ｃ．Ｉピグメントイエロー１５０、Ｃ．Ｉ．ピグメントイエロー１５２、Ｃ．Ｉピグメントイエロー１５３、Ｃ．Ｉ．ピグメントイエロー１５４、Ｃ．Ｉ．ピグメントイエロー１５６、Ｃ．Ｉ．ピグメントイエロー１６２、Ｃ．Ｉ．ピグメントイエロー１６５、Ｃ．Ｉ．ピグメントイエロー１６６、Ｃ．Ｉ．ピグメントイエロー１６８、Ｃ．Ｉ．ピグメントイエロー１６９、Ｃ．Ｉ．ピグメントイエロー１８１、Ｃ．Ｉ．ピグメントイエロー１８２、Ｃ．Ｉ．ピグメントイエロー１８３、Ｃ．Ｉ．ピグメントイエロー１８５、Ｃ．Ｉ．ピグメントイエロー１９１、Ｃ．Ｉ．ピグメントイエロー１９３等が好適に挙げられるが、これらに限定されるものではない。
【００２６】
また、本発明に係る顔料分散組成物においては、オレンジ顔料と併用することもでき、該オレンジ顔料としては、例えば、Ｃ．Ｉ．ピグメントオレンジ３６、Ｃ．Ｉ．ピグメントオレンジ４３、Ｃ．Ｉ．ピグメントオレンジ５１、Ｃ．Ｉ．ピグメントオレンジ５５、Ｃ．Ｉ．ピグメントオレンジ５９、Ｃ．Ｉ．ピグメントオレンジ６１、Ｃ．Ｉ．ピグメントオレンジ７１等が挙げられる。
【００２７】
前記キナクリドン系赤色顔料の含有量としては、顔料分散組成物の全質量に対して、５〜２０質量％であることが好ましく、８〜１８質量％であることがより好ましい。
【００２８】
−樹脂−
前記顔料分散物に含まれる樹脂としては、酸性基を有するポリマーが好ましい。前記樹脂として酸性基を有するポリマーを使用すると、立体反発性を付与することができ、顔料の分散安定性が向上するとともに、着色感光性組成物として用いた際のアルカリ現像性が向上するので好ましい。前記酸性基を有するポリマーとしては、例えば、（メタ）アクリル酸と（メタ）アクリル酸エステルとの共重合体、スチレン／無水マレイン酸共重合体、及びスチレン／無水マレイン酸共重合体とアルコール類との反応物等が挙げられる。これらは、１種単独で使用してもよいし、２種以上を併用してもよい。これらの中でも、顔料分散性に優れ、着色感光性組成物として用いた際に、多官能モノマー、光重合開始剤との相溶性に優れ、アルカリ現像液溶解性、有機溶剤溶解性、強度、軟化温度等が適当であるものが好ましく、具体的には（メタ）アクリル酸と（メタ）アクリル酸エステルとの共重合体（例えば、メタクリル酸／メタクリル酸ベンジル共重合体）が好ましい。
【００２９】
前記酸性基を有するポリマーの酸価としては、６０〜１３０であるのが好ましく、９０〜１２０であるのがより好ましい。酸価が前記範囲であると、分散安定性が良好であり、粘度が低く抑えられるので好ましい。尚、酸価の単位は、前記ポリマー１ｇを中和するのに要する水酸化カリウムのミリグラムで表される。また、前記ポリマーの酸価は、ポリマーを構成するモノマーのモル比によって、調整することができる。
【００３０】
前記酸性基を有するポリマーの重量平均分子量としては、５０００〜２０００００が好ましい。前記重量平均分子量が、５０００未満であると、着色感光性組成物として用いた際に、塗布膜の形成上問題があることがあり、２０００００を超えると、着色感光性組成物の粘度が高くなることがある。
【００３１】
顔料分散組成物における前記樹脂の含有量としては、用いる種類によって、その好ましい範囲も変動するが、一般的には、前記顔料１００質量部に対し、通常、１０〜２００質量部が好ましく、２０〜１５０質量部がより好ましい。前記含有量が前記範囲であると、立体反発効果が得られるとともに、分散液の粘度過度に上昇するのを防止できるので好ましい。
【００３２】
−分散剤−
本発明における顔料分散組成物としては、さらにアゾ色素骨格を有する分散剤を含有する。アゾ色素骨格を有する分散剤としては、特に、下記一般式（Ｉ）で表される化合物が好ましい。
前記分散剤を用いると、分散剤の窒素原子により顔料粒子の表面に分散剤が吸着し、顔料粒子の表面は前記分散剤で覆われた状態になり、顔料粒子同士が互いに吸着するのを抑制し、顔料同士は凝集し難くなる。その結果、顔料粒子は微細化した状態のまま均一に分散され、顔料の分散性が特に良化される。
【００３３】
【化７】
0004111717.tif 000005
【００３４】
前記一般式（Ｉ）において、Ａは、アゾ色素を形成しうる基を表す。前記Ａは、ジアゾニウム化合物とカップリングしてアゾ色素を形成しうる基であれば、任意に選択することができる。
以下に、前記Ａの具体例を示すが、本発明はこれらの具体例に何ら限定されるものではない。
【００３５】
【化８】
0004111717.tif 000006
【００３６】
【化９】
0004111717.tif 000007
【００３７】
前記一般式(Ｉ)において、Ｘは、単結合（Ｙが−Ｎ＝Ｎ−に直結していることを意味する。）、又は下記構造式で表される二価の連結基から選択される基を表す。
【００３８】
【化１０】
0004111717.tif 000008
【００３９】
前記一般式(Ｉ)において、Ｙは、下記一般式(II)で表される基を表す。
【００４０】
【化１１】
0004111717.tif 000009
【００４１】
前記一般式(II)において、Ｚは、低級アルキレン基を表す。Ｚは、−（ＣＨ2）b−と表されるが、該ｂは１〜５の整数を表し、好ましくは２又は３を表す。前記一般式(II)において、−ＮＲ2は、低級アルキルアミノ基、又は窒素原子を含む５員又は６員の飽和ヘテロ環を表す。該−ＮＲ2は、低級アルキルアミノ基を表す場合、−Ｎ（ＣnＨ2n+1）2と表され、ｎは１〜４の整数を表し、好ましくは１又は２を表す。一方、該−ＮＲ2は、窒素原子を含む５員又は６員の飽和ヘテロ環を表す場合、下記構造式で表されるヘテロ環が好ましい。
【００４２】
【化１２】
0004111717.tif 000010
【００４３】
前記一般式(II)における、Ｚ及び−ＮＲ2は、それぞれ、低級アルキル基、アルコキシ基を置換基として有していてもよい。
前記一般式(II)において、ａは１又は２を表し、好ましくは２を表す。
【００４４】
以下に、前記一般式(Ｉ)で表される化合物の具体例（１〜２２）を示すが、本発明はこれらの具体例に何ら限定されるものではない。
【００４５】
【化１３】
0004111717.tif 000011
【００４６】
【化１４】
0004111717.tif 000012
【００４７】
【化１５】
0004111717.tif 000013
【００４８】
【化１６】
0004111717.tif 000014
【００４９】
前記一般式（Ｉ）で表される化合物とともに、特開２０００−２３９５５４号公報の第００３８欄〜第００４３欄に記載の一般式（III）で表されるアミン化合物、及び／又は一般式（IV）で表されるアミン化合物を併用するのが好ましい。
前記一般式（Ｉ）で表される化合物は、特開２０００−２３９５５４号公報の第００３３欄〜第００３５欄に記載の方法に従って合成することができる。
また、前記一般式（Ｉ）で表される化合物としては、市販品を用いてもよく、例えば、アビンア社の「ソルスパース  ２２０００」が挙げられる。
【００５０】
本発明においては、顔料分散組成物における前記分散剤の含有量は、用いる分散剤の種類によってその好ましい範囲も変動するが、一般的に、顔料１００質量部に対し、０．１〜１００質量部であるのが好ましく、１〜３０質量部であるのがより好ましい。前記含有量が前記範囲であると、顔料分散組成物の粘度が過度に上昇するのを防止しつつ、反射型カラーフィルター等の作製の際において、色度の調整が容易となるので好ましい。
【００５１】
−その他の成分−
本発明に係る顔料分散組成物としては、所望により界面活性剤等の他の成分を含有していてもよい。界面活性剤を含有していると顔料の分散安定性がより向上するので好ましい。前記界面活性剤としては、例えば、アルキルナフタレンスルホン酸塩、燐酸エステル塩に代表されるアニオン系界面活性剤、アミン塩に代表されるカチオン系界面活性剤、アミノカルボン酸、ベタイン型に代表される両性界面活性剤等が挙げられる。
【００５２】
−赤色画素以外の着色画素に含有される顔料−
赤色画素以外の着色画素に使用可能な顔料としては、下記有機顔料が挙げられる。例えば、黄色顔料、オレンジ顔料、青色顔料、緑色顔料、ブラウン顔料、黒色顔料等が挙げられる。
尚、分散剤がアゾ顔料骨格を有する化合物（例えば、前記一般式（Ｉ）で表される化合物）である場合、組み合わせて使用する顔料もアゾ色素骨格を有する顔料であるのが好ましい。
【００５３】
前記黄色顔料としては、例えば、Ｃ．Ｉ．ピグメントイエロー２、Ｃ．Ｉ．ピグメントイエロー１０、Ｃ．Ｉ．ピグメントイエロー１２、Ｃ．Ｉ．ピグメントイエロー１７、Ｃ．Ｉ．ピグメントイエロー２０、Ｃ．Ｉ．ピグメントイエロー２４、Ｃ．Ｉ．ピグメントイエロー５５、Ｃ．Ｉ．ピグメントイエロー６０、Ｃ．Ｉ．ピグメントイエロー６５、Ｃ．Ｉ．ピグメントイエロー７５、Ｃ．Ｉ．ピグメントイエロー８３，Ｃ．Ｉ．ピグメントイエロー８６、Ｃ．Ｉ．ピグメントイエロー８７、Ｃ．Ｉ．ピグメントイエロー９０、Ｃ．Ｉ．ピグメントイエロー９３、Ｃ．Ｉ．ピグメントイエロー９５、Ｃ．Ｉ．ピグメントイエロー９９、Ｃ．Ｉ．ピグメントイエロー１０４、Ｃ．Ｉ．ピグメントイエロー１０９、Ｃ．Ｉ．ピグメントイエロー１１０、Ｃ．Ｉ．ピグメントイエロー１１４、Ｃ．Ｉ．ピグメントイエロー１１６、Ｃ．Ｉ．ピグメントイエロー１１７、Ｃ．Ｉ．ピグメントイエロー１２３、Ｃ．Ｉ．ピグメントイエロー１２５、Ｃ．Ｉ．ピグメントイエロー１２７、Ｃ．Ｉ．ピグメントイエロー１３７、Ｃ．Ｉ．ピグメントイエロー１３８、Ｃ．Ｉ．ピグメントイエロー１３９、Ｃ．Ｉ．ピグメントイエロー１４７、Ｃ．Ｉ．ピグメントイエロー１４８、Ｃ．Ｉピグメントイエロー１５０、Ｃ．Ｉ．ピグメントイエロー１５２、Ｃ．Ｉピグメントイエロー１５３、Ｃ．Ｉ．ピグメントイエロー１５４、Ｃ．Ｉ．ピグメントイエロー１５６、Ｃ．Ｉ．ピグメントイエロー１６２、Ｃ．Ｉ．ピグメントイエロー１６５、Ｃ．Ｉ．ピグメントイエロー１６６、Ｃ．Ｉ．ピグメントイエロー１６８、Ｃ．Ｉ．ピグメントイエロー１６９、Ｃ．Ｉ．ピグメントイエロー１８１、Ｃ．Ｉ．ピグメントイエロー１８２、Ｃ．Ｉ．ピグメントイエロー１８３、Ｃ．Ｉ．ピグメントイエロー１８５、Ｃ．Ｉ．ピグメントイエロー１９１、Ｃ．Ｉ．ピグメントイエロー１９３等が好適に挙げられる。
【００５４】
前記オレンジ顔料としては、例えば、Ｃ．Ｉ．ピグメントオレンジ３６、Ｃ．Ｉ．ピグメントオレンジ４３、Ｃ．Ｉ．ピグメントオレンジ５１、Ｃ．Ｉ．ピグメントオレンジ５５、Ｃ．Ｉ．ピグメントオレンジ５９、Ｃ．Ｉ．ピグメントオレンジ６１、Ｃ．Ｉ．ピグメントオレンジ７１等が挙げられる。
【００５５】
前記青色顔料としては、例えば、Ｃ．Ｉ．ピグメントブルー１５、Ｃ．Ｉ．ピグメントブルー１５：６、Ｃ．Ｉ．ピグメントブルー２２、Ｃ、Ｉ．ピグメントブルー６０、Ｃ．Ｉ．ピグメントブルー６４、等が挙げられる。
【００５６】
前記緑色顔料としては、例えば、Ｃ．Ｉ．ピグメントグリーン７、Ｃ．Ｉ．ピクメントグリーン３６、等が挙げられる。
前記ブラウン顔料としては、例えば、Ｃ．Ｉ．ピグメントブラウン２３、Ｃ．Ｉ．ピグメントブラウン２５、Ｃ．Ｉ．ピグメントブラウン２６、等が挙げられる。前記黒色顔料としては、例えば、Ｃ．Ｉ．ピグメントブラック７、等が挙げられる。
【００５７】
これらの顔料は１種単独で使用してもよいし、２種以上を併用してもよい。本発明の反射型カラーフィルタおいては、これらの中でも、緑色画素にはピグメントグリーン３６が好ましく、青色画素にはピグメントブルー１５等が特に好ましい。
【００５８】
本発明において、顔料分散組成物に含有される顔料の含有量としては、用いる種類によってその好ましい範囲も変動するが、一般的には、５〜８０質量％が好ましく、１０〜７０質量％がより好ましい。前記含有量が前記範囲であると、着色力を高く維持しつつ、粘度が過度に上昇するのを防止できるので好ましい。
【００５９】
−顔料分散組成物の調製−
前記顔料分散組成物は、前記顔料、樹脂、及び分散剤を、溶剤とともにサンドミル等の分散機で分散することにより、調製することができる。
このとき、顔料と分散剤とを予め混合し微細化処理した後、この混合物を有機溶剤（又はビヒクル）に分散してもよいし、顔料と分散剤等を予め別々に微細化処理した後、有機溶剤（又はビヒクル）に分散又は溶解し、得られた分散物や溶液を混合してもよいし、微細化処理した顔料及び分散剤を有機溶剤（又はビヒクル）に別々に添加して分散してもよい。特に、予め顔料及び分散剤を同時に又は個々に微細化処理するのが好ましい。
ここで、ビヒクルとは、塗料が液体状態にあるときに顔料を分散させている媒質の部分をいい、有機溶剤以外に、液状であって前記顔料と結合して塗膜を固める成分（バインダ樹脂）も含まれる。
【００６０】
微細化処理された顔料及び分散剤を有機溶剤に分散させる際に使用する分散機としては、特に制限はなく、例えば、ニーダー、ロールミル、アトライタ、スーパーミル、ディゾルバ、ホモミキサー、サンドミル等の公知の分散機が挙げられる。
【００６１】
本発明に係る顔料分散組成物において、前記分散剤、顔料及び樹脂を分散させる有機溶剤としては、特に制限はなく、公知のものの中から適宜選択することができ、例えば、エチレングリコールモノメチルエーテル、エチレングリコールモノエチルエーテル、プロピレングリコールモノメチルエーテル、プロピレングリコールモノエチルエーテル、ジエチレングリコールモノメチルエーテル、エチレングリコールモノエチルエーテル等の（ポリ）アルキレングリコールモノアルキルエーテル及びこれらの酢酸エステル類；酢酸エチル、酢酸ｎ−プロピル、酢酸ｉ−プロピル、酢酸ｎ−ブチル、酢酸ｉ−ブチル等の酢酸エステル類；ベンゼン、トルエン、キシレン等の芳香族炭化水素類；メチルエチルケトン、アセトン、メチルイソブチルケトン、シクロヘキサノン等のケトン類；エタノール、プロパノール、ブタノール、ヘキサノール、シクロヘキサノール、エチレングリコール、ジエチレングリコール、グリセリン等のアルコール類、等が挙げられる。これらは、１種単独で使用してもよいし、２種以上を併用してもよい。これらの中でも、アルキレングリコールモノアルキルエーテル類、及びその酢酸エステル類、酢酸エステル類、メチルエチルケトン、等が好ましい。
【００６２】
前記有機溶剤の前記顔料分散組成物における含有量としては、前記顔料１００質量部に対し、通常、１０〜１０００質量部であり、２０〜５００質量部が好ましい。前記含有量が前記範囲であると、顔料分散組成物の粘度が過度に上昇するのを防止することができ、また、貯蔵時のスペース確保等が困難とならないので点で好ましい。
【００６３】
本発明において、前記顔料、及び前記分散剤としては、平均粒径が１００ｎｍ以下のものが好ましい。前記顔料、及び分散剤の平均粒径をこの範囲とするには、前記顔料及び分散剤を高速のサンドミル等で長時間分散することにより、前記顔料及び分散剤を分散するのと同時に、一次粒子を細かくすることも可能であるが、多大なエネルギーを要すること、および、このような方法で得られた微細な顔料粒子及び分散剤は一般にフロキュレーションと呼ばれる弱い凝集を起こしやすく、分散体が高粘度でかつチキソトロピックになる傾向があり、均一な反射型カラーフィルタの塗膜が得にくいという問題がある。従って、前記顔料及び分散剤ともに、一次粒子を微細化した後に、分散を行う方が好ましい。
【００６４】
前記顔料及び前記分散剤の微細化処理は、同時に行ってもよいし、個々に行ってもよい。顔料及び分散剤が共存した状態で同時に微細化処理を行うのが、製造性がよいので好ましい。前記微細化処理としては、顔料及び分散剤を機械的に粉砕して粒径を細かくする方法（磨砕法と呼ぶ）、良溶媒に溶解したものを貧溶媒に投入して粒径の細かい顔料及び分散剤を析出させる方法（析出法と呼ぶ）、および合成時に粒径の細かい粒子を製造する方法（合成析出法と呼ぶ）等が挙げられる。使用する顔料及び分散剤の合成法や化学的性質等により、適当な方法を選択して行うことができる。２種以上の方法を組み合わせて微細化処理を実施してもよい。また、顔料と分散剤の微細化処理を個々に行う場合は、各々微細化処理は異なっていてもよい。
【００６５】
前記磨砕法は顔料及び／又は分散剤をボールミル、サンドミルまたはニーダーなどを用いて、食塩などの磨砕剤とともに磨砕した後、磨砕剤を除去して、一次粒子を細かくする方法で、比較的均一な顔料粒子及び／又は分散粒子が得られる。
【００６６】
前記析出法は、顔料及び／又は分散剤を適当な良溶媒に溶解させたのち、貧溶媒と混ぜ合わせて、微細な結晶粒子を析出させる方法で、溶媒の種類や量、析出温度、析出速度などにより一次粒子の大きさが制御できる。使用する溶媒としては、濃硫酸、ポリリン酸、クロロスルホン酸などの強酸性溶媒または液体アンモニア、ナトリウムメチラートのジメチルホルムアミド溶液などの塩基性溶媒などが挙げられる。
【００６７】
前記析出法のうち、特殊な析出法としてロイコ法がある。フラバントロン系、ペリノン系、ペリレン系、インダントロン系等の建染染料系顔料は、アルカリ性ハイドロサルファイトで還元すると、キノン基がハイドロキノンのナトリウム塩（ロイコ化合物）になり水溶性になる。この水溶液に適当な酸化剤を加えて酸化することにより、微細な顔料及び分散剤を析出させることができる。
【００６８】
前記合成析出法は、顔料及び／又は分散剤を合成すると同時に微細な結晶粒子として析出させる方法である。しかし、生成した微細顔料及び／又は微細分散剤を溶媒中から取り出す場合、粒子が凝集して大きな二次粒子になっていないと一般的な分離法である濾過が困難になるため、通常、二次凝集が起きやすい水系で合成されるアゾ系等の顔料に適用されている。
【００６９】
前記微細化処理には、前述のいずれの方法を用いてもよいが、これらの方法のうち比較的材料が限定されないので磨砕法が好ましい。粉砕法について以下に詳しく述べる。本法は、顔料及び分散剤を、食塩等の水溶性の無機塩およびそれを溶解しない水溶性有機溶剤とともに機械的に混練（以下、この工程をソルトミリングと呼ぶ）した後、無機塩と有機溶剤を除去し、水洗し、乾燥することにより一次粒子の細かな顔料及び分散剤を得る方法である。ただし、ソルトミリング処理により、顔料及び分散剤が結晶成長する場合があるため、処理時に上記有機溶剤に少なくとも一部溶解する固形の樹脂や顔料分散剤を加えて、結晶成長を防ぐ方法が有効である。
【００７０】
顔料及び分散剤と無機塩の比率は無機塩の比率が多くなると顔料及び分散剤の微細化効率は良くなるが、顔料及び分散剤の処理量が少なくなるために生産性が低下する。一般的には、顔料及び分散剤が１質量部に対して無機塩が１〜２０質量部、好ましくは２〜１０質量部用いるのがよい。また、上記湿潤剤は、顔料及び分散剤と無機塩とが均一な固まりとなるように加えるもので、顔料及び分散剤と無機塩との配合比にもよるが、通常、顔料の５０質量％〜３００質量％の量が用いられる。
【００７１】
上記ソルトミリングについてさらに具体的には、顔料及び分散剤と水溶性の無機塩の混合物に湿潤剤として少量の水溶性の有機溶剤を加え、ニーダー等で強く練り込んだ後、この混合物を水中に投入し、ハイスピードミキサー等で攪拌しスラリー状とする。次に、このスラリーを濾過、水洗して乾燥することにより、一次粒子が微細化された顔料及び／又は分散剤を得ることができる。
【００７２】
本発明に係る顔料分散組成物は、塗料、印刷インキ等として用いることができる。また、例えば、該顔料分散組成物を含む塗布液を支持体上に塗布、乾燥して該顔料分散組成物の層を形成し、あるいは仮支持体上に形成されたこの顔料分散組成物の層を支持体上に転写し、その上に公知のポジ型又はネガ型の感光性樹脂組成物の層を形成し、露光、現像し、次いで未露光の前記感光性樹脂組成物の層と共に同じ領域の前記顔料分散組成物の層を除去する方法等により画像形成を行なうことができる。また、感光性組成物と混合することにより、光照射により画像形成可能な着色感光性組成物として画像形成に供することができる。これについては後述する。
【００７３】
＜着色感光性組成物＞
本発明の反射型カラーフィルタは、前記顔料分散組成物と、エチレン性不飽和二重結合を二個以上有する多官能モノマーと、光重合開始剤と、を含有する着色感光性組成物を用いて形成されることが好ましい。
本発明における着色感光性組成物は、前記顔料分散組成物を含有しているので、色調に優れると共に、顔料の分散安定性にも優れている。特に、反射型カラーフィルタの作製に利用した場合に、鮮明な色調を有しコントラストが高く、膜厚が薄く、かつ高色純度及び高透過率を両立した反射型カラーフィルタを安定的に作製することができる。
【００７４】
−多官能モノマー−
前記エチレン性不飽和二重結合を二個以上有する多官能モノマーとしては、例えば、特開昭６０−２５８５３９号公報に記載されているような公知の（メタ）アクリル酸エステル、ウレタン（メタ）アクリレート、（メタ）アクリル酸アミド、アリル化合物、ビニルエステル等が挙げられる。これらは１種単独で使用してもよいし、２種以上を併用してもよい。これらの中でも、（メタ）アクリル酸エステルが好ましい。
【００７５】
前記エチレン性不飽和二重結合を有する多官能モノマーの前記着色感光性組成物における含有量としては、全固形分に対し、１０〜６０質量％が好ましい。前記含有量が前記範囲であると、露光時における硬化力を充分に維持しつつ、他の素材の能力が発揮されるのを抑制しないので好ましい。
【００７６】
−光重合開始剤−
前記光重合開始剤としては、波長が約３００〜５００ｎｍに少なくとも約５０の分子吸光係数を有する化合物を少なくとも１種使用するのが好ましく、このような化合物としては、例えば、特開平２−４８６６４号公報、特開平１−１５２４４９号公報、及び特開平２−１５３３５３号公報に記載されているような、芳香族ケトン類、ロフィン２量体、ベンゾイン、ベンゾインエーテル類、ポリハロゲン類、等が挙げられる。これらは、１種単独で使用してもよいし、２種以上を併用してもよい。これらの中でも、４，４’−ビス（ジエチルアミノ）ベンゾフェノンと２−（ｏ−クロロフェニル）−４，５−ジフェニルイミダゾール２量体の組み合わせ、及び４−［ｐ−Ｎ，Ｎ−ジ（エトキシカルボニルメチル）-２，６−ジ（トリクロロメチル）−s−トリアジン］が好ましい。
【００７７】
前記光重合開始剤の前記着色感光性組成物における含有量としては、着色感光性組成物の全固形分に対し、０．２〜１０質量％が好ましい。前記含有量が前記範囲であると、露光感度を高く維持しつつ、露光感度が高くなり過ぎて制御が困難になるのを防止できるので好ましい。
【００７８】
前記着色感光性組成物は、前記顔料分散組成物と、エチレン性不飽和二重結合を二個以上有する多官能モノマーと、光重合開始剤とを混合することによって調製することができる。尚、調製の際には、樹脂をさらに添加してもよく、前記樹脂としては、顔料分散組成物に使用可能な前記酸性基を有するポリマーが好ましく、顔料分散組成物を調製した際に使用した樹脂と同一の樹脂を用いるのがより好ましい。
本発明に係る着色感光性組成物において、樹脂（特に酸性基を有するポリマー）の含有量としては、全固形分に対し２０〜８０質量％程度が好ましい。前記含有量が前記範囲であると塗布膜の強度を高く維持しつつ、他の素材の能力が発揮され難くなるのを防止できるので好ましい。
【００７９】
前記着色感光性組成物は、光照射による画像形成に供することができる。前記着色感光性組成物を用いた着色画像の形成は、基本的に下記（１）〜（３）の工程により行うことができる。
（１）前記顔料分散組成物を調製した後、これを用いて前記着色感光性組成物を調製する工程
（２）得られた着色感光性組成物を基板上に塗布し乾燥して、又は、別の仮支持体上に塗布し乾燥して形成した層を基板上に転写して、着色感光性組成物による層を形成する工程
（３）基板上に形成された着色感光性組成物による層を露光、現像し、パターンを形成する工程
【００８０】
前記基板としては、ガラス板や透明プラスティック板等の透明材料が一般に用いられる。前記基板と前記着色感光性組成物との密着力を向上させるために、市販の各種シランカップリング剤等を前記着色感光性組成物に添加するか、あるいはあらかじめ前記基板をカップリング処理しておいてもよい。
【００８１】
前記着色感光性組成物の塗布液の前記基板への塗布は、スピンコータ、ロールコータ、バーコータ、カーテンコータ等の公知の塗布手段を用いて行うことができる。
【００８２】
前記仮支持体上に形成された前記着色感光性組成物による層を、前記基板上に転写する方法としては、常圧下又は減圧下でヒートロールラミネータを用いる方法が好適に挙げられる。
【００８３】
前記現像の際に使用される現像液の例としては、アルカリ金属又はアルカリ土類金属の水酸化物又は炭酸塩、炭酸水素塩、アシモニア水、４級アンモニウム塩の水溶液、等が挙げられる。これらは１種単独で使用してもよいし、２種以上を併用してもよい。これらの中でも、炭酸ナトリウム水溶液が特に好ましい。
【００８４】
＜赤色画素の色度＞
本発明の反射型カラーフィルタは、基板上に色相が相互に異なる２種以上のパターン化された着色画素を有し、前記着色画素の少なくとも１種が、前述した赤色画素であって、かつ該赤色画素の色度をｘｙ表示系で表したときのｘ値が０．３７以上であることを特徴とする。そして、該ｘ値としては、０．３７〜０．４０の範囲であることがより好ましい。該ｘ値が０．３７未満であると、透過率は向上するものの赤色が薄くなり、カラーフィルタとしたときに色純度が低下する。
ここで、「色度をｘｙ表示系で表したときのｘ値」とは、ＣＩＥ１９３１表色系（ＸＹＺ表色系）における三刺激値Ｘ，Ｙ，Ｚを求め、下記式に当てはめることにより得ることができる値である。
ｘ＝Ｘ／（Ｘ＋Ｙ＋Ｚ）
ｙ＝Ｙ／（Ｘ＋Ｙ＋Ｚ）
【００８５】
具体的には、測定装置として、ＯＳＰ−ＳＰ１００（オリンパス社製）を用いて、測定を行うことにより、色度をｘｙ表示系で表したときのｘ値を求めることができる。
【００８６】
＜反射型カラーフィルタ＞
本発明の反射型カラーフィルタは、基板上に色相が相互に異なる２種以上のパターン化された着色画素を有し、前記着色画素の少なくとも１種が、前述した赤色画素であって、かつ前記赤色画素の色度をｘｙ表示系で表したときのｘ値が０．３７以上であり、ＣＩＥ１９３１表色系におけるＹ値が５６以上である赤色画素であり、前記赤色画素が、キナクリドン系赤色顔料、樹脂、及びアゾ色素骨格を有する分散剤を含んでなる顔料分散組成物を用いて形成され、前記キナクリドン系赤色顔料及び前記分散剤は、ソルトミリング処理された状態で前記顔料分散組成物に含有されることを特徴とし、前記赤色画素以外に、一般的には緑色画素、及び青色画素を有することが好ましい。
【００８７】
本発明の反射型カラーフィルタは、前記赤色画素のＣＩＥ１９３１表色系（ＸＹＺ表色系）に基づく３刺激値Ｘ，Ｙ，Ｚのうち、視覚反射率を表す値（明度と相関する値）であるＹ値が５６以上であることが必要である。
【００８８】
本発明の反射型カラーフィルタは、前記着色感光性組成物を用いた着色画像の形成方法における（２）及び（３）の工程を繰り返し行い、複数色（通常はＲ、Ｇ、Ｂの３色）のパターンを組み合わせることにより作製することができる。
本発明の反射型カラーフィルタは、転写法を利用して作製することもできる。転写法を利用した反射型カラーフィルタの製造方法については、例えば、特開平４−２０８９４０号公報、特開平５−７２７２４号公報、特開平５−８０５０３号公報、特開平５−１７３３２０号公報等に詳細が記載され、本発明の反射型カラーフィルタにも適用することができる。
【００８９】
本発明の反射型カラーフィルタには、ガラス等の透明基板上に直接前記着色層を形成した態様、及び、ＴＦＴ等の能動素子が形成された基板上に前記着色層を形成した態様（カラーフィルタ・オン・アレイ：ＣＯＡの態様）等が含まれる。
【００９０】
本発明の反射型カラーフィルタにおいて、前記着色感光性組成物からなる層（着色層）の層厚としては、０．７〜３．０μｍが好ましく、０．８〜２μｍがより好ましい。
【００９１】
本発明の反射型カラーフィルタは、携帯電話、ゲーム機などの携帯端末に搭載されるディスプレイに広く利用することができる。
【００９２】
【実施例】
以下に、本発明の実施例について説明するが、本発明はこれらの実施例によって何ら限定されるものではない。
【００９３】
−顔料分散組成物Ａの調製−
下記組成の赤色の顔料分散組成物Ａを調製した。
Ｃ．Ｉ．ピグメントレッド２０９  ・・・・・・・・・・・・  ６．４ｇ
下記に示す顔料分散剤１  ・・・・・・・・・・・・・・・  ０．０６ｇ
メタクリル酸／メタクリル酸ベンジル共重合体  ・・・・・  １５．８ｇ
（モル比２８／７２、重量平均分子量：３万、
４０％１−メトキシ−２−プロピルアセテート溶液、酸価１０５）
１−メトキシ−２−プロピルアセテート  ・・・・・・・・  ５７．２ｇ
【００９４】
前記顔料、及び顔料分散剤１は、下記のソルトミリング処理（微細化処理）を施した後、調製に用いた。
塩化ナトリウム５００ｇ、水素化ロジンエステル（荒川化学社製、商品名  エステルガムＨＰ）５ｇ、Ｃ．Ｉ．ピグメントレッド２０９  ５０ｇ、下記顔料分散剤１  ５０ｇ、及びポリエチレングリコール  ３００ｇを、オーブンニーダー（森山製作所製、商品名Ｓ１−１）で５時間混練した。その混練物を２リットルの温水に投入し、約７０℃でディゾルバーで２時間激しく攪拌した。その後、得られた分散物をろ過し、フィルター上の残さを水洗して、塩化ナトリウム、ポリエチレングリコールを除去し、約４０℃のドライオーブンにて２日間乾燥させた。
【００９５】
【化１７】
0004111717.tif 000015
【００９６】
前記組成の赤色の顔料組成物をモーターミルＭ−５０（アイガー社製）で、直径０．６５ｍｍのジルコニアビーズを用い、周速９ｍ／ｓで９時間分散し、赤色の顔料分散組成物Ａを調製した。
【００９７】
−顔料分散組成物Ｂの調製−
前記顔料分散組成物Ａの調製において、前記顔料分散剤１を下記顔料分散剤２に代えた以外は、前記顔料分散組成物Ａの調製と同様にして赤色の顔料分散組成物Ｂを調製した。
【００９８】
【化１８】
0004111717.tif 000016
【００９９】
−顔料分散組成物Ｃの調製−
前記顔料分散組成物Ａの調製において、Ｃ．Ｉ．ピグメントレッド２０９を、Ｃ．Ｉ．ピグメントレッド１７７に代えたこと以外は、前記顔料分散組成物Ａの調製と同様にして比較用の赤色の顔料分散組成物Ｃを調製した。
【０１００】
得られた顔料分散組成物Ａ〜Ｃについて下記の測定及び評価を行った。測定結果を表１に示す。
−粘度測定−
得られた顔料分散組成物Ａ〜Ｃについて、Ｅ型粘度計を用いてその粘度を測定し、増粘の程度を評価した。
【０１０１】
−コントラスト測定−
得られた顔料分散組成物Ａ〜Ｃをガラス基板上に厚みが６μｍになるように塗布し、サンプルを作製した。２枚の偏光板の間にこのサンプルを置き、偏光軸が平行のときと垂直のときとの透過光量を測定し、その比をコントラストとした（「１９９０年第７回色彩光学コンファレンス、５１２色表示１０．４”サイズＴＦＴ−ＬＣＤ用カラーフィルター、植木、小関、福永、山中」を参考にした）。
【０１０２】
【表１】
0004111717.tif 000017
【０１０３】
表１の結果から、顔料分散組成物Ａ〜Ｂは、粘度が低く、分散安定性に優れているとともに、高いコントラストが得られることが分かった。
【０１０４】
尚、前記顔料分散組成物Ａの調製において、メタクリル酸／メタクリル酸ベンジル共重合体として、酸価５０の共重合体（メタクリル酸／メタクリル酸ベンジル共重合体のモル比が１４／８６）を使用した以外は、同様にして顔料分散組成物を調製したところ、粘度が前記顔料分散組成物Ａよりも若干高くなり、分散性が劣っていた。同様に、前記顔料分散組成物Ａの調製において、メタクリル酸／メタクリル酸ベンジル共重合体として、酸価１４５の共重合体（メタクリル酸／メタクリル酸ベンジル共重合体のモル比が３７／６３）を使用した以外は、同様にして顔料分散組成物を調製したところ、粘度が前記顔料分散組成物Ａよりも若干高くなり、分散性が劣っていた。
【０１０５】
［実施例１］
下記組成を混合し、反射型カラーフィルタ作製用の着色感光性組成物を調製した。
前記顔料分散組成物Ａ・・・・・・・・・・・・・・・  ４８．１４ｇ
メタクリル酸／メタクリル酸ベンジル共重合体  ・・・・  １２．８ｇ
（モル比２８／７２、重量平均分子量３万、３０％１−メトキシ−２−プロピルアセテート溶液）
ペンタエリスリトールテトラアクリレート  ・・・・・・  ４．５８ｇ
４−［ｐ−Ｎ，Ｎ−ジ（エトキシカルボニルメチル）］
−２，６−ジ（トリクロロメチル）−５−トリアジン  ・・０．２５ｇ
ハイドロキノンモノメチルエーテル  ・・・・・・・・・・０．０３ｇ
１−メトキシ−２−プロピルアセテート  ・・・・・・・・６５．０ｇ
【０１０６】
得られた反射型カラーフィルタ作製用の着色感光性組成物を用い、下記のようにして反射型カラーフィルタを作製した。
【０１０７】
即ち、ガラス基板上に前記反射型カラーフィルタ作製用の着色感光性組成物を、スピンコーターを用いて塗布し、１００℃で２分間乾燥させて、約１．０μｍの厚みの膜を形成した。次いで、窒素気流下、超高圧水銀灯で露光した後、１％炭酸ナトリウム水溶液で現像した。得られた反射型カラーフィルタについて、反射率及び色度を下記方法により測定した。測定結果を表２に表す。
【０１０８】
−反射率及び色度の測定−
反射型カラーフィルタの反射率及び色度は、ＯＳＰ−ＳＰ１００（オリンパス社製）を用いて測定した。測定値のＹは、ＣＩＥ１９３１表色系（ＸＹＺ表色系）に基づく３刺激値Ｘ，Ｙ，Ｚのうち、視覚反射率を表す値（明度と相関する値）である。ｘ及びｙは、３刺激値Ｘ，Ｙ，Ｚから前述した式を用いて算出した値（色度座標を表す値）である。
【０１０９】
［実施例２］
実施例１において、顔料分散組成物Ａを、顔料分散組成物Ｂに代えたこと以外は、実施例１と同様にして反射型カラーフィルタを作製し、実施例１と同様にして評価した。
【０１１２】
［比較例１］
実施例１において、顔料分散組成物Ａを、顔料分散組成物Ｃに代えたこと以外は、実施例１と同様にして反射型カラーフィルタを作製し、実施例１と同様に評価した。結果を表２に示す。
【０１１３】
【表２】
0004111717.tif 000018
【０１１４】
表２の結果から、実施例１〜２の反射型カラーフィルタは、キナクリドン系赤色顔料の添加により、反射率を表すＹ値が大きく、反射型カラーフィルタの色純度が高く光透過率にも優れていることが確認された。
【０１１５】
【発明の効果】
本発明によれば、本発明は、コントラストが高く、鮮明な色調を有し、低消費電力化を実現しつつ、高色純度と高透過率を両立した反射型カラーフィルタ及びその製造方法を提供することができる。